(57)【特許請求の範囲】
【請求項１】
粘着剤溶液を噴射する第一のスプレーノズルと、前記粘着剤溶液の溶媒または前記粘着剤を溶解する溶媒を噴射する第二のスプレーノズルとを備えたスプレーノズルセットを少なくとも１セット用いて、ペリクルフレームの内壁面に向けて、前記粘着剤溶液と前記溶媒を噴射して、前記ペリクルフレームの前記内壁面に粘着剤層を形成することを特徴とするリソグラフィ用ペリクルの製造方法。
【請求項２】
前記少なくとも１セットのスプレーノズルセットに含まれる前記第一のスプレーノズルと前記第二のスプレーノズルとが、前記粘着剤層の形成方向に沿って、所定の間隔で配置されていることを特徴とする請求項１に記載のリソグラフィ用ペリクルの製造方法。
【請求項３】
前記第一のスプレーノズルから、前記ペリクルフレームの前記内壁面に向けて、前記粘着剤溶液を噴射してから、所定の時間内に、前記第二のスプレーノズルから、前記粘着剤溶液の溶媒または前記粘着剤を溶解する溶媒を、前記ペリクルフレームの前記内壁面に向けて噴射することを特徴とする請求項１または２に記載のリソグラフィ用ペリクルの製造方法。
【請求項４】
前記少なくとも１セットのスプレーノズルセットに含まれる前記第一のスプレーノズルと前記第二のスプレーノズルとを、前記粘着剤層の形成方向に沿って、往復動させ、往路においてのみ、前記第一のスプレーノズルから、前記ペリクルフレームの前記内壁面に向けて、前記粘着剤溶液を噴射し、前記第一のスプレーノズルから前記粘着剤溶液を噴射してから、所定の時間内に、前記第二のスプレーノズルから、前記粘着剤溶液の溶媒または前記粘着剤を溶解する溶媒を、前記ペリクルフレームの前記内壁面に向けて噴射することを特徴とする請求項１ないし３のいずれか１項に記載のリソグラフィ用ペリクルの製造方法。
【請求項５】
ペリクルフレームの内壁面に向けて粘着剤溶液を噴射する第一のスプレーノズルと、ペリクルフレームの内壁面に向けて前記粘着剤溶液の溶媒または前記粘着剤を溶解する溶媒を噴射する第二のスプレーノズルとを備えたスプレーノズルセットを少なくとも１セット備え、前記少なくとも１セットのスプレーノズルセットに含まれる前記第一のスプレーノズルと前記第二のスプレーノズルとを往復動させる手段を備えたことを特徴とするリソグラフィ用ペリクルの製造装置。
【発明の詳細な説明】
【技術分野】
【０００１】
本発明は、リソグラフィ用のペリクルの製造方法および装置に関するものであり、さらに詳細には、ペリクルフレームの内壁面に、薄い粘着剤層をコーティングすることによって、フォトマスクやレチクルなど（本明細書においては、これらを総称して、「フォトマスク」と称する。）にゴミなどの異物が付着することを効果的に防止することができ、ペリクルの歩留まりを向上させることができるリソグラフィ用のペリクルの製造方法および装置に関するものである。
【背景技術】
【０００２】
ＬＳＩ、超ＬＳＩなどの半導体デバイスあるいは液晶ディスプレー（本明細書においては、総称して、「半導体デバイス」という。）を製造するにあたっては、半導体ウエハーあるいは液晶用原板に塗布されたフォトレジスト膜に、露光用原版であるフォトマスクを介して、露光用の光が照射されて、フォトマスクのパターンが転写され、半導体デバイスのパターンが形成される。
【０００３】
したがって、この場合に、フォトマスクにゴミなどの異物が付着していると、フォトマスクの表面に付着したゴミなどの異物によって、露光用の光が反射され、あるいは、吸収されるため、半導体ウエハーあるいは液晶用原板に転写されたパターンが変形したり、パターンのエッジ部分が不鮮明になるだけでなく、下地が黒く汚れて、寸法、品質、外観などを損ない、半導体ウエハーあるいは液晶用原板に、所望のように、フォトマスクのパターンを転写することができず、半導体デバイスあるいは液晶ディスプレーの性能が低下し、歩留まりが悪化するという問題があった。
【０００４】
かかる問題を防止するために、半導体ウエハーあるいは液晶用原板の露光は、クリーンルーム内で行われるが、それでも、フォトマスクの表面に異物が付着することを完全に防止することは困難であるため、通常は、フォトマスクの表面に、露光用の光に対し高い透過率を有するペリクルと呼ばれる防塵カバーを取り付けて、半導体ウエハーあるいは液晶用原板を露光するように構成されている。
【０００５】
一般に、ペリクルは、露光用の光に対し高い透過率を有するニトロセルロース、酢酸セルロースなどのセルロース系樹脂やフッ化樹脂などによって作製されたペリクル膜を、アルミニウム、ステンレス、ポリエチレンなどによって形成されたペリクルフレームの一方の面に、ペリクル膜材料の良溶媒を塗布し、ペリクル膜を風乾して、接着するか、アクリル樹脂、エポキシ樹脂やフッ素樹脂などの接着剤を用いて接着し、ペリクルフレームの他方の面に、ポリブテン樹脂、ポリ酢酸ビニル樹脂、アクリル樹脂、シリコーン樹脂などからなり、フォトマスクに付着させるための粘着層を形成し、さらに、粘着層上に、粘着層保護用の離型層ないしセパレータを設けることによって、作製されている（特許文献１、２、３および４）。
【０００６】
このように構成されたペリクルをフォトマスクの表面に取り付けて、半導体ウエハーあるいは液晶用原板を露光する場合には、ゴミなどの異物は、ペリクルの表面に付着し、フォトマスクの表面には直接付着しないため、フォトマスクに形成されたパターン上に、焦点が位置するように、露光用の光を照射すれば、ゴミなどの異物の影響を除去することが可能になる。
【０００７】
多くの場合、フォトマスクに対向するペリクルのペリクルフレームの内壁面には、薄い粘着剤層がコーティングされる。
【０００８】
これは、ペリクルとフォトマスクとの間の密閉された空間に、ゴミなどの異物が存在している場合に、ペリクルフレームの内壁面に形成された薄い粘着剤層によって、ゴミなどの異物を捕捉し、フォトマスクのパターン面へのゴミなどの異物の付着を防止するためである（特許文献５）。
【０００９】
また、ペリクルフレームの内壁面に薄い粘着剤層がコーティングするもう一つの目的としては、アルミニウム、ステンレス、ポリエチレンなどによって形成されたペリクルフレーム自体からゴミなどの異物が発生することを防止することが挙げられる。ペリクルフレームはペリクルの製造前に精密洗浄され、清浄なものが使用されるが、一般的に用いられているアルミニウム合金製のペリクルフレームは表面に形成されるアルマイト皮膜につや消し処理のための凹凸（ショットブラスト跡）や微細なクラックなどが存在し、これらの凹凸や微細なクラック中に保持されたゴミなどの異物がフォトマスクの表面に付着することがあるため、ペリクルフレームの内壁面に薄い粘着剤層を形成して、ペリクルフレームの凹凸や微細なクラック中に保持されたゴミなどの異物がフォトマスクの表面に付着することが防止されている。
【００１０】
ペリクルフレームの内壁面に粘着剤を塗布して、薄い粘着剤層を形成する方法としては、ディップコーティング法、バーコーティング法、ローラーコーティング法、刷毛塗りコーティング法、スプレーコーティング法などが、従来から用いられている。
【００１１】
これらのコーティング法のうち、スプレーコーティング法は、均一なコーティング層を形成することが容易であるだけでなく、被コーティング面に、コーティング装置の一部が接触することなく、コーティング液でコーティングすることができ、被コーティング面に、コーティング装置の一部が接触することに起因して、ゴミなどの異物がペリクルフレーム内壁面上のコーティング層に付着することがないという利点があるため、ペリクルフレームの内壁面のコーティング方法として広く用いられている。
【先行技術文献】
【特許文献】
【００１２】
【特許文献１】特開昭５８−２１９０２３号公報
【特許文献２】米国特許第４８６１４０２号明細書
【特許文献３】特公昭６３−２７７０７号公報
【特許文献４】特開平７−１６８３４５号公報
【特許文献５】特公昭６３−７７７号公報
【発明の概要】
【発明が解決しようとする課題】
【００１３】
近年、半導体デバイスはますます高集積化、微細化して来ており、それにともなって、フォトマスクのパターンサイズも微細化し、フォトマスク上に貼り付けるペリクルについても非常に高い防塵能力が要求されるようになっている。
【００１４】
ペリクルはフォトマスク表面へのゴミなどの異物の付着を防止するためのものであるから、ゴミなどの異物が付着しないように、慎重に製造されるが、ペリクルの製造工程中に、ペリクル表面、とくに、ペリクルフレームの表面に、微小なゴミなどの異物が付着することを完全に防止することはきわめて困難であり、したがって、ペリクルフレームの内壁面に粘着剤層を形成して、微小なゴミなどの異物を捕捉し、フォトマスク上に落下するのを防止することは、ペリクルを製造する際の歩留まりを向上させる上で、重要な役割を担っている。
【００１５】
上述のように、ペリクルフレームの内壁面に粘着剤層を形成する方法としては、スプレーコーティング法が最も優れているが、スプレーコーティング法は、ペリクルフレームの内壁面に、コーティング装置の一部が接触することなく、コーティング液でコーティングすることができるという利点を有している一方で、ノズルから噴射された粘着剤溶液中の溶媒が、ノズルとペリクルフレームと間で揮発し、粘着剤濃度が高くなった状態で、粘着剤溶液がペリクルフレームの内壁面にコーティングされるため、粘着剤溶液中の固形分が半乾燥状態で、ペリクルフレームの内壁面に付着したり、図１に示されるように、ペリクルフレームの内壁面１に、ブラスト処理によって凹凸パターンが形成されている場合には、ペリクルフレームの内壁面１の凹部に形成された粘着剤層２中に、気泡３が巻き込まれることがあった。
【００１６】
このように、粘着剤層２中に、気泡３が巻き込まれると、一般にペリクルフレーム内壁面の検査は暗室内で集光ランプを用いて行われることが多いため、比較的大きな異物がペリクルフレームの内壁面１に付着したように見えることがしばしばあり、ゴミなどの異物との判別が困難なため、製造したペリクルが不良と判断され、ペリクルの歩留まりを低下させる要因になって、コストを低減させる上での障害になっていた。
【００１７】
したがって、本発明は、ペリクルフレームの内壁面に、薄い粘着剤層をコーティングすることによって、フォトマスクにゴミなどの異物が付着することを効果的に防止することができ、リソグラフィ用ペリクルの歩留まりを向上させることができるリソグラフィ用のペリクルの製造方法を提供することにある。
【００１８】
本発明の別の目的は、本発明は、ペリクルフレームの内壁面に、薄い粘着剤層をコーティングすることによって、フォトマスクにゴミなどの異物が付着することを効果的に防止することができ、リソグラフィ用ペリクルの歩留まりを向上させることができるリソグラフィ用のペリクルの製造装置を提供することにある。
【課題を解決するための手段】
【００１９】
本発明のかかる目的は、粘着剤溶液を噴射する第一のスプレーノズルと、前記粘着剤溶液の溶媒または前記粘着剤を溶解する溶媒を噴射する第二のスプレーノズルとを備えたスプレーノズルセットを少なくとも１セット用いて、ペリクルフレームの内壁面に向けて、前記粘着剤溶液と前記溶媒を噴射して、前記ペリクルフレームの前記内壁面に粘着剤層を形成することを特徴とするリソグラフィ用ペリクルの製造方法によって達成される。
【００２０】
本発明によれば、第一のスプレーノズルから噴射された粘着剤溶液の溶媒が、ペリクルフレームの内壁面にコーティングされるまでに揮発し、粘着剤溶液中の粘着剤濃度が高くなって、気泡が巻き込まれた場合でも、第二のスプレーノズルから、粘着剤溶液の溶媒または粘着剤を溶解する溶媒が噴射されるから、ペリクルフレームの内壁面に形成された粘着剤層中の粘着剤濃度が高くなることを効果的に防止することが可能になるとともに、粘着剤層中に巻き込まれた気泡を溶解することができ、リソグラフィ用ペリクルの歩留まりを向上させることが可能になる。
【００２１】
本発明において、粘着剤はとくに限定されるものではなく、スプレーコーティング装置によって、噴霧できる濃度に希釈することができる粘着剤であればよく、たとえば、シリコーン系粘着剤、アクリル系粘着剤などを用いることができる。
【００２２】
本発明の好ましい実施態様においては、前記少なくとも１セットのスプレーノズルセットに含まれる前記第一のスプレーノズルと前記第二のスプレーノズルとが、前記粘着剤層の形成方向に沿って、所定の間隔で配置されている。
【００２３】
本発明のさらに好ましい実施態様においては、前記第一のスプレーノズルから、前記ペリクルフレームの前記内壁面に向けて、前記粘着剤溶液を噴射してから、所定の時間内に、前記第二のスプレーノズルから、前記粘着剤溶液の溶媒または前記粘着剤を溶解する溶媒を、前記ペリクルフレームの前記内壁面に向けて噴射するように構成されている。
【００２４】
本発明のさらに好ましい実施態様においては、前記少なくとも１セットのスプレーノズルセットに含まれる前記第一のスプレーノズルと前記第二のスプレーノズルとを、前記粘着剤層の形成方向に沿って、往復動させ、往路においてのみ、前記第一のスプレーノズルから、前記ペリクルフレームの前記内壁面に向けて、前記粘着剤溶液を噴射し、前記第一のスプレーノズルから前記粘着剤溶液を噴射してから、所定の時間内に、前記第二のスプレーノズルから、前記粘着剤溶液の溶媒または前記粘着剤を溶解する溶媒を、前記ペリクルフレームの前記内壁面に向けて噴射するように構成されている。
【００２５】
本発明のさらに好ましい実施態様においては、前記第一のスプレーノズルからの前記粘着剤溶液の噴射と、前記第二のスプレーノズルからの前記溶媒の噴射とが交互に実行されるように構成されている。
【００２６】
本発明の前記目的はまた、ペリクルフレームの内壁面に向けて粘着剤溶液を噴射する第一のスプレーノズルと、ペリクルフレームの内壁面に向けて前記粘着剤溶液の溶媒または前記粘着剤を溶解する溶媒を噴射する第二のスプレーノズルとを備えたスプレーノズルセットを少なくとも１セット備え、前記少なくとも１セットのスプレーノズルセットに含まれる前記第一のスプレーノズルと前記第二のスプレーノズルとを往復動させる手段を備えたことを特徴とするリソグラフィ用ペリクルの製造装置によって達成される。
【発明の効果】
【００２７】
本発明によれば、ペリクルフレームの内壁面に、薄い粘着剤層をコーティングすることによって、フォトマスクにゴミなどの異物が付着することを効果的に防止することができ、リソグラフィ用ペリクルの歩留まりを向上させることができるリソグラフィ用のペリクルの製造方法を提供することが可能になる。
【００２８】
さらに、本発明によれば、ペリクルフレームの内壁面に、薄い粘着剤層をコーティングすることによって、フォトマスクにゴミなどの異物が付着することを効果的に防止することができ、リソグラフィ用ペリクルの歩留まりを向上させることができるリソグラフィ用のペリクルの製造装置を提供することが可能になる。
【図面の簡単な説明】
【００２９】
【図１】図１は、従来の方法によって、粘着剤層がコーティングされたペリクルフレームの内壁面近傍の略断面図である。
【図２】図２は、本発明の好ましい実施態様にかかるペリクルの製造方法に用いられるスプレーコーティング装置の略平面図である。
【図３】図３は、本発明の好ましい実施態様にかかるペリクルの製造方法に用いられるスプレーコーティング装置の略側面図である。
【図４】図４は、ペリクルフレームの一辺の内壁面上に粘着剤層を形成するステップを表わす工程図である。
【図５】図５は、ペリクルフレームの一辺の内壁面上に粘着剤層を形成するステップを表わす工程図である。
【図６】図６は、ペリクルフレームの一辺の内壁面上に粘着剤層を形成するステップを表わす工程図である。
【発明を実施するための形態】
【００３０】
図２は、本発明の好ましい実施態様にかかるペリクルの製造方法に用いられるスプレーコーティング装置の略平面図である。
【００３１】
図２に示されるように、本実施態様にかかるペリクルの製造方法に用いられるスプレーコーティング装置は、第一のスプレーノズル１１および第二のスプレーノズル１２からなるスプレーノズルセット１０を備えている。
【００３２】
スプレーノズルセット１０の第一のスプレーノズル１１は、ペリクルフレーム２０の内壁面１にコーティングすべき粘着剤溶液を、ペリクルフレーム２０の内壁面１に向けて、噴射するように構成され、スプレーノズルセット１０の第二のスプレーノズル１２は、ペリクルフレーム２０の内壁面１にコーティングすべき粘着剤溶液の溶媒を、ペリクルフレーム２０の内壁面１に向けて、噴射するように構成されている。
【００３３】
スプレーノズルセット１０の第一のスプレーノズル１１から噴射される粘着剤溶液は、ペリクルフレーム２０の内壁面１にコーティングされたときに、ペリクルフレーム２０の内壁面１から垂れ落ちない程度の濃度である必要があり、これに対して、スプレーノズルセット１０の第二のスプレーノズル１２から噴射される溶媒量は、ペリクルフレーム２０の内壁面１にコーティングされた粘着剤溶液の濃度が所定の濃度になるように選択される。
【００３４】
第一のスプレーノズル１１および第二のスプレーノズル１２からなるスプレーノズルセット１０は、図２において矢印Ａまたは矢印Ｂで示されるの方向に、所定の速度Ｖ（ｍｍ／ｓｅｃ）で往復動可能なリニアステージ１５に、所定の間隔Ｄ（ｍｍ）を隔てて、取付けられている。ここに、所定の間隔Ｄおよび所定の速度Ｖは、第一のスプレーノズル１１から、ペリクルフレーム２０の内壁面１に向けて粘着剤溶液が噴射され、ペリクルフレーム２０の内壁面１に形成された粘着剤層中の粘着剤濃度が、溶媒の揮発によって、所定濃度以上になる前に、第二のスプレーノズル１２から、粘着剤溶液の溶媒がペリクルフレーム２０の内壁面１に噴射されるように設定されており、第一のスプレーノズル１１から、ペリクルフレーム２０の内壁面１に向けて、粘着剤溶液が噴射されてから、数秒以内に、第二のスプレーノズル１２から、ペリクルフレーム２０の内壁面１にコーティングされた粘着剤層に向けて、粘着剤溶液の溶媒が噴射されるように、所定の間隔Ｄおよび所定の速度Ｖが設定されることが好ましい。
【００３５】
図３は、本実施態様にかかるスプレーコーティング装置の略側面図である。
【００３６】
図３に示されるように、第一のスプレーノズル１１および第二のスプレーノズル１２からなるスプレーノズルセット１０は、ペリクルフレーム２０の上方に位置し、水平面に対して、θの角度をなすように位置している。ここに、θは０度ないし９０度の範囲内の角度である。
【００３７】
本実施態様にかかるスプレーコーティング装置においては、リニアステージ１５が、図２において矢印Ａまたは矢印Ｂで示される方向に往復動するように構成されており、したがって、ペリクルフレーム２０の一辺の内壁面１に向けて、第一のスプレーノズル１１から粘着剤溶液が噴射され、第二のスプレーノズル１２から粘着剤溶液の溶媒が噴射されつつ、ペリクルフレーム２０の一辺に沿って、第一のスプレーノズル１１および第二のスプレーノズル１２からなるスプレーノズルセット１０が往復動するように構成されている。
【００３８】
以上のように構成されたスプレーコーティング装置は、以下のようにして、粘着剤溶液および粘着剤溶液の溶媒を、ペリクルフレーム２０の内壁面１に向けて噴射して、ペリクルフレーム２０の内壁面１上に粘着剤層２を形成する。
【００３９】
図４ないし図６は、ペリクルフレーム２０の一辺の内壁面１上に粘着剤層を形成するステップを表わす工程図である。
【００４０】
図４には、スプレーノズルセット１０が初期位置に位置している状態が示され、まず、図４に示されるように、第一のスプレーノズル１１が、粘着剤溶液をコーティングすべきペリクルフレーム２０の内壁面１の一方の端部に対向するように、第一のスプレーノズル１１および第二のスプレーノズル１２からなるスプレーノズルセット１０が位置決めされ、次いで、第一のスプレーノズル１１からの粘着剤溶液の噴射が開始される。
【００４１】
同時に、リニアステージ１５の図４ないし図６において矢印Ａで示される方向への移動が開始される。この時点では、第二のスプレーノズル１２からは、粘着剤溶液の溶媒が噴射されていない。
【００４２】
リニアステージ１５が、所定の速度Ｖ（ｍｍ／ｓｅｃ）で、矢印Ａで示される方向に移動され、第一のスプレーノズル１１からの粘着剤溶液の噴射が開始されてから、所定時間Ｄ／Ｖ秒が経過すると、すなわち、第二のスプレーノズル１２が、ペリクルフレーム２０の内壁面１の一方の端部に対向する位置に達すると、第二のスプレーノズル１２から粘着剤溶液の溶媒の噴射が開始される。
【００４３】
図５は、リニアステージ１５が、ペリクルフレーム２０の一辺に沿って、矢印Ａで示される方向に移動している状態を示すものである。
【００４４】
図５に示されるように、ペリクルフレーム２０の一辺の内壁面１には、まず、第一のスプレーノズル１１から粘着剤溶液が噴射されて、粘着剤層２が形成され、そのＤ／Ｖ秒後に、第二のスプレーノズル１２から粘着剤溶液の溶媒が噴射される。
【００４５】
したがって、第一のスプレーノズル１１から噴射された粘着剤溶液によって形成された粘着剤層２に含まれる溶媒が揮発しても、粘着剤層２中の粘着剤濃度が所定濃度になる前に、第二のスプレーノズル１２から粘着剤層２に向けて、粘着剤溶液の溶媒が噴射され、粘着剤層２に含まれる粘着剤濃度の上昇が防止されるから、ブラスト処理によって凹凸状のパターンが形成されているペリクルフレーム２０の内壁面１に粘着剤層２を形成する場合においても、粘着剤層２中に気泡が巻き込まれることを効果的に防止することができ、粘着剤層２中に気泡が巻き込まれた場合にも、第二のスプレーノズル１２から噴射される粘着剤溶液の溶媒によって、気泡が溶解され、したがって、リソグラフィー用のペリクルの歩留まりを向上させることが可能になる。
【００４６】
図６は、リニアステージ１５が、図６において矢印Ａで示される方向に移動されて、ペリクルフレーム２０の一辺の内壁面１に粘着剤層２が形成され、第二のスプレーノズル１２がペリクルフレーム２０の内壁面１の他方の端部に対向する位置に達する直前の状態を示す図面である。
【００４７】
この時点では、第一のスプレーノズル１１は、ペリクルフレーム２０の内壁面１の他方の端部を通り過ぎ、ペリクルフレーム２０の内壁面１に対向しておらず、第一のスプレーノズル１１からの粘着剤溶液の噴射は停止され、第二のスプレーノズル１２から、粘着剤溶液の溶媒のみがペリクルフレーム２０の内壁面１に噴射されている。
【００４８】
こうして、リニアステージ１５がさらに矢印Ａで示される方向に移動して、第二のスプレーノズル１２がペリクルフレーム２０の内壁面１の他方の端部に対向する位置に達すると、リニアステージ１５が停止されるとともに、第二のスプレーノズル１２からの粘着剤溶液の溶媒の噴射が停止される。
【００４９】
この状態では、ペリクルフレーム２０の内壁面１には粘着剤層２が形成されており、形成された粘着剤層２が所望の厚さを有しているときには、第一のスプレーノズル１１からの粘着剤溶液の噴射および第二のスプレーノズル１２からの粘着剤溶液の溶媒の噴射が完了する。
【００５０】
これに対して、ペリクルフレーム２０の内壁面１に粘着剤層２が形成されたが、その厚さが所望の厚さ未満のときは、リニアステージ１５が、図４ないし図６において、矢印Ｂで示される方向に移動され、スプレーノズルセット１０が図４に示される初期位置に復帰する。
【００５１】
次いで、上述したのと同様にして、ペリクルフレーム２０の内壁面１に粘着剤層２が形成される。
【００５２】
このようにして、ペリクルフレーム２０の内壁面１に所定の厚さの粘着剤層２が形成されるまで、リニアステージ１５が往復動されて、ペリクルフレーム２０の一辺の内壁面１上に粘着剤層２が形成される。
【００５３】
ペリクルフレーム２０の他の三辺の内壁面１上にも、全く同様にして、粘着剤層２が形成される。
【００５４】
本実施態様によれば、ペリクルフレーム２０の内壁面１に、第一のスプレーノズル１１から噴射された粘着剤溶液によって、粘着剤層２が形成された後、粘着剤層２中の溶媒が揮発することによって、粘着剤層２中の粘着剤濃度は上昇するが、粘着剤層２中の粘着剤濃度が所定濃度になる前に、第二のスプレーノズル１２から粘着剤溶液の溶媒が、粘着剤層２に向けて、噴射され、粘着剤層２中の粘着剤濃度が低下されるから、ブラスト処理によって凹凸状のパターンが形成されているペリクルフレーム２０の内壁面１に粘着剤層２を形成する場合においても、粘着剤層２中に気泡が巻き込まれることを効果的に防止することができ、粘着剤層２中に気泡が巻き込まれた場合にも、第二のスプレーノズル１２から噴射される粘着剤溶液の溶媒によって、気泡が溶解されるから、所望のように、ペリクルフレーム２０の内壁面１に、粘着剤層２を形成することができ、フォトマスクにゴミなどの異物が付着することを効果的に防止することが可能になり、リソグラフィ用ペリクルの歩留まりを向上させることが可能になる。
【００５５】
ここに、半導体デバイス用のペリクルの場合には、ペリクルサイズが１５０ｍｍ前後であるから、無駄に粘着剤溶液を噴射することを防止し、コストアップを防止するとともに、粘着剤溶液がペリクルフレームの周辺部分に飛散して、製品自体を汚染したり、製品に欠陥を作ったりすることを防止するために、第一のスプレーノズル１１と第二のスプレーノズル１２との間の間隔Ｄは数ｃｍ以内に設定することが好ましい。
【実施例】
【００５６】
以下、本発明の効果を明らかにするため、実施例および比較例を掲げる。
【００５７】
実施例１
１５０ｍｍ×１２４ｍｍのアルミニウム合金Ａ７０７５製の枠に、黒色アルマイト処理を加えて、ペリクルフレームを作製した。
【００５８】
こうして得られたペリクルフレームを超純水中にて洗浄し、乾燥した後に、ペリクルフレームの外側面を保持するサブホルダーにセットした。
【００５９】
次いで、２つの精密コーティング用のスプレーノズルを、５０ｍｍの間隔をあけて、単軸ロボットに取り付け、０．１μｍのエアフィルターおよびクリーンレギュレーターを介して、元圧０．３ＭＰａのエア源に接続した。スプレーノズルとしては、アネスト岩田株式会社製のエアブラシ「ＨＰ−ＢＣ１Ｐ」（商品名）を用いた。
【００６０】
粘着剤コーティング溶液として、濃度が０．１％のシリコーン粘着剤のトルエン溶液を用意した。また、溶媒として、粘着剤コーティング溶液の溶媒と同じトルエンを用意した。シリコーン粘着剤としては、信越化学工業株製「ＫＲ３７００」（商品名）を用いた。
【００６１】
シリコーン粘着剤のトルエン溶液を溶液カートリッジに充填するとともに、トルエンを溶媒カートリッジに充填し、それぞれ、第一のスプレーノズルおよび第二のスプレーノズルにセットした。
【００６２】
単軸ロボットと平行に、ペリクルフレームが取り付けられたサブホルダーを配置し、ペリクルフレームの内寸と同じサイズのマスキングカバーを用いて、第一のスプレーノズルから噴射されるシリコーン粘着剤のトルエン溶液および第二のスプレーノズルから噴射されるトルエンがペリクルフレームの内壁面以外の部分に飛散しないようにカバーした後、第一のスプレーノズルからシリコーン粘着剤のトルエン溶液を噴射し、第二のスプレーノズからトルエンを噴射しつつ、単軸ロボットを、ペリクルフレームの一辺に沿って、１０ｃｍ／秒の速度で、５回にわたって往復動させて、ペリクルフレームの一辺の内壁面に、シリコーン粘着剤層を形成した。
【００６３】
さらに、ペリクルフレームの他の三辺の内壁面に、全く同様にして、シリコーン粘着剤層を形成した。
【００６４】
こうして、シリコーン粘着剤層が形成されたペリクルフレームの内壁面を、集光ランプを用いて、暗室内で検査したところ、シリコーン粘着剤層に異物と思われるものは認められず、平滑なシリコーン粘着剤層をコーティングすることができた。
【００６５】
同じ試験を５０のサンプルについて行ったが、シリコーン粘着剤層に異物と思われるものは認められなかった。
【００６６】
比較例
１５０ｍｍ×１２４ｍｍのアルミニウム合金Ａ７０７５製の枠に、黒色アルマイト処理を加えて、ペリクルフレームを作製した。
【００６７】
こうして得られたペリクルフレームを超純水中にて洗浄し、乾燥した後に、ペリクルフレームの外側面を保持するサブホルダーにセットした。
【００６８】
次いで、精密コーティング用のスプレーノズルを、５０ｍｍの間隔をあけて、単軸ロボットに取り付け、０．１μｍのエアフィルターおよびリーンレギュレーターを介して、元圧０．３ＭＰａのエア源に接続した。スプレーノズルとしては、アネスト岩田株式会社製のエアブラシ「ＨＰ−ＢＣ１Ｐ」（商品名）を用いた。
【００６９】
粘着剤コーティング溶液として、濃度が０．１％のシリコーン粘着剤のトルエン溶液を用意した。シリコーン粘着剤としては、信越化学工業株製「ＫＲ３７００」（商品名）を用いた。
【００７０】
シリコーン粘着剤のトルエン溶液をカートリッジに充填し、スプレーノズルにセットした。
【００７１】
単軸ロボットと平行に、ペリクルフレームが取り付けられたサブホルダーを配置し、ペリクルフレームの内寸と同じサイズのマスキングカバーを用いて、スプレーノズルから噴射されるシリコーン粘着剤のトルエン溶液がペリクルフレームの内壁面以外の部分に飛散しないようにカバーした後、スプレーノズルからシリコーン粘着剤のトルエン溶液を噴射しつつ、単軸ロボットを、ペリクルフレームの一辺に沿って、１０ｃｍ／秒の速度で、５回にわたって往復動させて、ペリクルフレームの一辺の内壁面に、シリコーン粘着剤層を形成した。
【００７２】
さらに、ペリクルフレームの他の三辺の内壁面に、全く同様にして、シリコーン粘着剤層を形成した。
【００７３】
こうして、シリコーン粘着剤層が形成されたペリクルフレームの内壁面を、集光ランプを用いて、暗室内で検査したところ、シリコーン粘着剤層に異物と思われるものが１つあることが認められた。
【００７４】
さらに、異物と思われるものを、光学顕微鏡によって観察したところ、ペリクルフレームの内壁面の凹凸部に微小な気泡が付着していることが判明した。
【００７５】
同じ試験を５０のサンプルについて行ったところ、６個のサンプルで、シリコーン粘着剤層に気泡の付着が認められた。
【００７６】
さらに、スプレーノズルの間隔および単軸ロボットの往復動速度を変えて、それぞれ、５０のサンプルにつき、同じ試験をした。
【００７７】
試験結果は表１に示されている。
【００７８】
【表１】
0005432855.tif 000002
表１から、ペリクルフレームの内壁面に向けて、シリコーン粘着剤のトルエン溶液を噴射してから、ペリクルフレームの内壁面の同じ部分にシリコーン粘着剤のトルエン溶液を噴射するまでの時間が０．８秒以上のときに、粘着剤層に気泡が混入することがわかった。これは、ペリクルフレームの内壁面に向けて、シリコーン粘着剤のトルエン溶液を噴射してから、ペリクルフレームの内壁面の同じ部分にシリコーン粘着剤のトルエン溶液を噴射するまでの時間が０．８秒以上になると、次に、シリコーン粘着剤のトルエン溶液が噴射されるまでに、粘着剤溶液の溶媒であるトルエンが揮発し、シリコーン粘着剤の濃度が高くなったためと推測される。
【００７９】
本発明は、以上の実施態様に限定されることなく、特許請求の範囲に記載された発明の範囲内で種々の変更が可能であり、それらも本発明の範囲内に包含されるものであることはいうまでもない。
【００８０】
たとえば、図１ないし図７に示された実施態様においては、第二のスプレーノズル１２から粘着剤溶液の溶媒を噴射するように構成されているが、第二のスプレーノズル１２から粘着剤溶液の溶媒を噴射することは必ずしも必要でなく粘着剤溶液の溶媒に代えて、第二のスプレーノズル１２から粘着剤を溶解する溶媒を噴射するように構成することもできる。
【００８１】
さらに、前記実施態様および実施例においては、スプレーコーティング装置は、第一のスプレーノズル１１および第二のスプレーノズル１２からなる１セットのスプレーノズルセット１０を備えているが、それぞれが第一のスプレーノズル１１および第二のスプレーノズル１２からなる２セット以上のスプレーノズルセット１０を備えていてもよい。
【００８２】
また、前記実施態様においては、第一のスプレーノズル１１および第二のスプレーノズル１２からなる１セットのスプレーノズルセット１０がリニアステージ１５に取付けられて、リニアステージ１５によって往復動され、前記実施例においては、単軸ロボットに取付けられて、単軸ロボットによって往復動されるように構成されているが、リニアステージ１５や単軸ロボットを用いて、第一のスプレーノズル１１および第二のスプレーノズル１２からなる１セットのスプレーノズルセット１０を往復動させることは必ずしも必要でなく、他の機械的手段によって、第一のスプレーノズル１１および第二のスプレーノズル１２を往復動させてもよく、さらには、手動で往復動させるようにしてもよい。
【００８３】
さらに、前記実施例においては、第一のスプレーノズル１１および第二のスプレーノズル１２を往復動させているが、第一のスプレーノズル１１および第二のスプレーノズル１２を一方向に移動させつつ、ペリクルフレーム２０の内壁面１に向けて、粘着剤溶液を噴射した結果、所望の厚さを有する粘着剤層２が形成される場合には、第一のスプレーノズル１１および第二のスプレーノズル１２を往復動させることは必要でない。
【符号の説明】
【００８４】
１  ペリクルフレームの内壁面
２  粘着剤層
３  気泡
１０  スプレーノズルセット
１１  第一のスプレーノズル
１２  第二のスプレーノズル
１５  リニアステージ
２０  ペリクルフレーム
【図１】
0005432855.tif 000003
【図２】
0005432855.tif 000004
【図３】
0005432855.tif 000005
【図４】
0005432855.tif 000006
【図５】
0005432855.tif 000007
【図６】
0005432855.tif 000008